(57)【要約】  第１電極（１１）と、第２電極（１６）と、これら電極間に挟持された有機物層（２０）からなり、前記第２電極（１６）は光透過性であり、前記有機物層（２０）は、第１電荷輸送層（１２）、有機発光層（１４）、及び第２電荷輸送層（１５）を、この順序で積層した構造を有し、かつ、有機物層（２０）中に導電性を有する光反射層（１３）を有し、前記光透過性第２電極（１６）と光反射層（１３）の間が、前記有機発光層（１４）の発する光を増強する光共振部を形成する有機エレクトロルミネッセンス素子。【特許請求の範囲】
【請求項１】
第１電極と、第２電極と、これら電極間に挟持された有機物層からなり、
前記第２電極は光透過性であり、
前記有機物層は、第１電荷輸送層、有機発光層、及び第２電荷輸送層を、この順序で積層した構造を有し、
かつ、有機物層中に導電性を有する光反射層を有し、
前記光透過性第２電極と光反射層の間が、前記有機発光層の発する光を増強する光共振部を形成する有機エレクトロルミネッセンス素子。
【請求項２】
さらに、前記第１電極と前記第２電極の間、及び／又は、前記第１電極と光反射層の間が、前記有機発光層の発する光を増強する光共振部を形成する請求項１に記載の有機エレクトロルミネッセンス素子。
【請求項３】
前記光反射層が、前記第１電荷輸送層の層間にある請求項１又は２に記載の有機エレクトロルミネッセンス素子。
【請求項４】
前記第１電荷輸送層が、異なる電荷輸送材料からなる二以上の電荷輸送層を有し、
前記光反射層が、前記異なる電荷輸送層のいずれかの間に位置する請求項３に記載の有機エレクトロルミネッセンス素子。
【請求項５】
前記第１電荷輸送層の、前記第１電極と前記光反射層との間に位置する電荷輸送層が、電荷生成機能を有する材料がドープされた層である、請求項４に記載の有機エレクトロルミネッセンス素子。
【請求項６】
前記光反射層が、前記有機発光層から１０ｎｍ以上離れた位置にある請求項１〜５のいずれかに記載の有機エレクトロルミネッセンス素子。
【請求項７】
第１電極と、第１電極を覆うように配置された平坦化層と、導電性を有する光反射層と、有機物層と、第２電極とを、この順に有し、
前記第２電極は光透過性であり、
前記有機物層は、第１電荷輸送層、有機発光層、及び第２電荷輸送層とをこの順序で保有し、
前記第１電極と光反射層とが、電気的に接続され、
前記第２電極と光反射層の間が、前記有機発光層の発する光を増強する光共振部を形成する有機エレクトロルミネッセンス素子。
【請求項８】
請求項１〜７のいずれかに記載の有機エレクトロルミネッセンス素子を含んで構成される表示装置。
【発明の詳細な説明】
【技術分野】
【０００１】
本発明は、有機エレクトロルミネッセンス素子に関する。より詳しくは、二つの電極の間に光反射層を設けることにより、特定の光の強度を増強させ、高効率な発光を可能にした有機エレクトロルミネッセンス素子に関する。
【背景技術】
【０００２】
有機エレクトロルミネッセンス素子（以下、エレクトロルミネッセンスを「ＥＬ」と略記する。）は、第１電極と第２電極との間に、有機電荷輸送層や有機発光層を積層させてなる有機層を設けた構成であり、低電圧直流駆動による高輝度発光が可能な、自発光型の表示素子として注目されている。
有機ＥＬ素子の断面構造としては、有機発光層で発生した光を取り出す方向により、ボトムエミッション構造とトップエミッション構造とに分類される。
トップエミッション構造とは、従来、有機ＥＬ素子構造を支持するガラス基板側から光を取り出していたもの（ボトムエミッション構造）を、基板とは反対側の上部から光を取り出す構造としたものである。これにより、発光部に対する開口率を向上させることが可能となり、高輝度化を可能としている。【０００３】
ところで、トップエミッション構造において、上部電極として半透明の陰極を採用し、特定波長の光のみを多重干渉効果によって増強し、ＥＬ素子の外部に取出すことで、高い色再現性を実現することが検討されている。
例えば、光反射材料からなる第１電極、有機発光層を備えた有機層、半透明反射層及び透明材料からなる第２電極が順次積層され、有機層が共振部となるように構成された有機ＥＬ素子において、取り出したい光のスペクトルのピーク波長をλとした場合、下記式（１）を満たすように構成した有機ＥＬ素子が開示されている（例えば、特許文献１参照。）。
（２Ｌ）／λ＋Φ／（２π）＝ｍ    ・・・（１）
（Ｌは光学的距離、λは取り出したい光の波長、ｍは整数、Φは電極における位相シフトであり、光学的距離Ｌが正の最小値となるように構成する。）【０００４】
また、このようなトップエミッション構造の有機ＥＬ素子と、この有機ＥＬ素子をアクティブ駆動するための薄膜トランジスタ（ＴＦＴ）アレイとを組合わせた、フルカラーディスプレイが開示されている（例えば、特許文献２参照。）。【０００５】
しかしながら、特許文献１に記載の技術では、第１電極と第２電極の間に設けられる有機層の膜厚が小さいため、第１電極表面の凹凸が影響し、二つの電極間での電気的ショートが発生し、有機ＥＬ素子の製造歩留まりを悪化させるという欠点があった。
図４は、有機層の膜厚と、式（１）のｍの関係を示す図である。
尚、図４は、アルミニウム／ＩＴＯ（１０ｎｍ）／正孔輸送層（ｘｎｍ）／発光層（３０ｎｍ）／電子輸送層（２０ｎｍ）／Ｍｇ：Ａｇ合金層（１０ｎｍ）／ＩＴＯ（１００ｎｍ）という積層構成からなる有機ＥＬ素子において、４５５ｎｍ（Ｂ）、５２０ｎｍ（Ｇ）、６２０ｎｍ（Ｒ）のそれぞれの波長に対し、有機層の膜厚ｘ＋５０（ｎｍ）と、式（１）中のｍの関係を計算によって求めたものである。
図４からわかるように、特に、５２０ｎｍ以下の短波長の光の場合に、有機層の膜厚が１００ｎｍ以下と薄くなるため、二つの電極間のショートが発生しやすくなる。【０００６】
電極間のショートを防止する技術としては、第１電極表面を研磨して平滑化するという技術がある。これはボトムエミッション構造の素子には有効である。しかし、トップエミッション構造、特に、特許文献２のようなＴＦＴアレイの上部にトップエミッション構造を設けた場合には、研磨工程時に発生する静電気によって、ＴＦＴアレイ部分が破壊される等の不具合が生じるおそれがあった。【０００７】
また、電極間のショートを防止する他の技術として、有機層の膜厚を厚くすることが考えられる。即ち、図４において、ｍ＝１となるような膜厚を選べば、多重干渉効果による光強度増強機能を保持したまま、ショートの防止を図ることができる。【０００８】
しかしながら、ｍ＝０のような薄い膜厚とした場合に比べ、ｍ＝１の厚膜では発光効率が小さくなるという問題があった。
図５は、光取出し効率（有機ＥＬ素子の外部に取り出される割合）と、正孔輸送層の膜厚の関係を示す図である。
尚、図５は、アルミニウム／ＩＴＯ（１０ｎｍ）／正孔輸送層（ｘｎｍ）／発光層（３０ｎｍ）／電子輸送層（２０ｎｍ）／Ｍｇ：Ａｇ合金層（１０ｎｍ）／ＩＴＯ（１００ｎｍ）という積層構成からなる有機ＥＬ素子において、発光層で発生する波長４５５ｎｍの光に対する光取出し効率が、正孔輸送層の膜厚ｘによってどのように変わるか、計算によって求めたものである。
図５からわかるように、、正孔輸送層の膜厚が３６ｎｍ（式（１）のｍ＝０）、１５２ｎｍ（式（１）のｍ＝１）のときに光取出し効率は極大値をとり、ほぼ同じ光取り出し効率を示す。即ち、特定の波長にのみ注目した場合は、光取出し効率の値は殆ど変わらない。しかしながら、有機ＥＬ素子の発光は、一般に広いスペクトルを有するため、ある程度広い波長領域で光取出し効率が高いことが要求される。【０００９】
図６は、光取出し効率の波長依存性と有機ＥＬ素子の発光スペクトルの例を示す図である。
尚、図６は、上記図５の有機ＥＬ素子に関し、正孔輸送層の膜厚が３６ｎｍ（ｍ＝０）、１５２ｎｍ（ｍ＝１）の二つの場合について、光取出し効率の波長依存性を示したものである。
図６からわかるように、ｍ＝０の薄膜の場合にくらべ、ｍ＝１の厚膜の方が、光取出し効率スペクトルの半値幅が狭い。一方、有機ＥＬの発光は一般にブロードな発光を示す。ｍ＝１の厚膜の場合の光取出し効率スペクトルの半値幅は、ＥＬ素子の発光スペクトルよりも狭い。即ち、図６において斜線で示す領域の光は素子の外部には取り出せず、結果として発光効率が損なわれることを意味する。
以上説明したように、有機層の膜厚を厚くするだけでは、発光効率の高い有機ＥＬ素子は得られない。
【特許文献１】国際公開第ＷＯ０１／３９５５４号パンフレット
【特許文献２】特開２００１−１９５００８号公報
【００１０】
本発明は、上述の問題に鑑みなされたものであり、第１電極と第２電極の間の電気的ショートを防止しつつ、高い発光効率を実現する有機ＥＬ素子を提供することを目的とする。
【発明の開示】
【００１１】
本発明者らは、この課題を解決するために検討をした結果、第１電極と第２電極の間に、さらに導電性を有する光反射層を設けることにより、ショート防止を図りつつ高い発光効率を実現できることを見出した。
【００１２】
本発明によれば、以下の有機ＥＬ素子及び表示装置が提供される。
１．第１電極と、第２電極と、これら電極間に挟持された有機物層からなり、前記第２電極は光透過性であり、前記有機物層は、第１電荷輸送層、有機発光層、及び第２電荷輸送層を、この順序で積層した構造を有し、かつ、有機物層中に導電性を有する光反射層を有し、前記光透過性第２電極と光反射層の間が、前記有機発光層の発する光を増強する光共振部を形成する有機エレクトロルミネッセンス素子。
【００１３】
２．さらに、前記第１電極と前記第２電極の間、及び／又は、前記第１電極と光反射層の間が、前記有機発光層の発する光を増強する光共振部を形成する１に記載の有機エレクトロルミネッセンス素子。
３．前記光反射層が、前記第１電荷輸送層の層間にある１又は２に記載の有機エレクトロルミネッセンス素子。
４．前記第１電荷輸送層が、異なる電荷輸送材料からなる二以上の電荷輸送層を有し、前記光反射層が、前記異なる電荷輸送層のいずれかの間に位置する３に記載の有機エレクトロルミネッセンス素子。
５．前記第１電荷輸送層の、前記第１電極と前記光反射層との間に位置する電荷輸送層が、電荷生成機能を有する材料がドープされた層である、４に記載の有機エレクトロルミネッセンス素子。
６．前記光反射層が、前記有機発光層から１０ｎｍ以上離れた位置にある１〜５のいずれかに記載の有機エレクトロルミネッセンス素子。
【００１４】
７．第１電極と、第１電極を覆うように配置された平坦化層と、導電性を有する光反射層と、有機物層と、第２電極とを、この順に有し、前記第２電極は光透過性であり、前記有機物層は、第１電荷輸送層、有機発光層、及び第２電荷輸送層とをこの順序で保有し、前記第１電極と光反射層とが、電気的に接続され、前記第２電極と光反射層の間が、前記有機発光層の発する光を増強する光共振部を形成する有機エレクトロルミネッセンス素子。
８．上記１〜７のいずれかに記載の有機エレクトロルミネッセンス素子を含んで構成される表示装置。
【００１５】
本発明の有機ＥＬ素子は、電極間のショートを防止でき、製造歩留まりを向上できる。また、高い発光効率を実現できる。
【図面の簡単な説明】
【００１６】
【図１】本発明の実施形態１の有機ＥＬ素子を示す概略図である。
【図２】本発明の実施形態２の有機ＥＬ素子を示す概略図である。
【図３】本発明の実施形態３の有機ＥＬ素子を示す概略図である。
【図４】有機層の膜厚と、式（１）のｍの関係を示す図である。
【図５】光取出し効率と、正孔輸送層ｘの膜厚の関係を示す図である。
【図６】光取出し効率の波長依存性と、有機ＥＬ素子の発光スペクトルの例を示す図である。
【発明を実施するための最良の形態】
【００１７】
実施形態１
以下、本発明の有機ＥＬ素子の実施形態を図面を用いて説明する。
図１は、本発明の実施形態１の有機ＥＬ素子を示す概略図である。
有機ＥＬ素子１は、支持基板（図示せず）上に、第１電極１１、有機物層２０、第２電極１６をこの順に積層した構成を有する。有機物層２０は、第１電荷輸送層１２、有機発光層１４及び第２電荷輸送層１５からなり、第１電荷輸送層１２の層間には、光反射層１３が形成されている。【００１８】
第１電極１１は、第１電荷輸送層１２へ電荷を注入する機能を有する。具体的には、正孔を注入する陽極又は電子を注入する陰極の、どちらかの機能を有する。
第１電極１１は、有機発光層１４から発生した光を、効率よく素子の外部に取り出すため、光反射性であることが好ましい。具体的に、素子外部に取り出す光に対する光反射率は、好ましくは３０％以上、より好ましくは５０％以上である。【００１９】
第２電極１６は、第２電荷輸送層１５へ電荷を注入する機能を有する。具体的には、正孔を注入する陽極、又は電子を注入する陰極として機能するが、第１電極１１が陽極の場合は陰極、第１電極１１が陰極の場合は陽極となる。本実施形態においては、有機発光層１４から発生した光を第２電極１６側から取り出すトップエミッション型の素子であるため、第２電極１６は光透過性を有する。具体的に、素子外部に取り出す光に対する光透過率は、好ましくは３０％以上、より好ましくは５０％以上である。
また、後述する光反射層１３とともに、光共振部を形成するので、光反射性も必要である。具体的に、素子外部に取り出す光に対する光反射率は、好ましくは２０％以上、より好ましくは４０％以上である。【００２０】
第１電荷輸送層１２及び第２電荷輸送層１５は、各電極から電荷を受け取り、有機発光層１４に電荷を輸送するものであり、それぞれ正孔輸送層又は電子輸送層のいずれかとして機能する。即ち、第１電極１１が陽極であり、第２電極１６が陰極である場合は、第１電荷輸送層１２は正孔輸送層、第２電荷輸送層１５は電子輸送層として機能する。逆に、第１電極１１が陰極、第２電極１６が陽極の場合は、第１電荷輸送層１２は電子輸送層、第２電荷輸送層１５は正孔輸送層として機能する。【００２１】
有機発光層１４は、第１電極１１、第２電極１６から注入され、各電荷輸送層を介して注入された電荷が結合（電子−正孔対）することにより発生するエネルギーを受け取って励起し、発光する層である。【００２２】
光反射層１３は、第２電極１６とともに、光共振部を形成することから、光反射性を必要とする。光反射層１３の光反射率は、好ましくは１０％、より好ましくは３０％以上である。
尚、光反射率は８０％以下であることが好ましく、６０％以下であることがより好ましい。光反射率が８０％を超えると、光反射層の膜厚が厚くなり、膜の平面方向の抵抗が小さくなりすぎて、本実施形態からなる単位素子を面内に並置して発光装置を形成する場合には、隣り合う画素間の絶縁性確保が困難になる場合がある。【００２３】
また、光反射層１３は、第１電極１１側の第１電荷輸送層１２から注入された電荷を受け取り、有機発光層１４側の第１電荷輸送層１２に放出する必要があることから導電性を有する。【００２４】
有機ＥＬ素子１では、第２電極１６と光反射層１３で狭持された領域が光共振部を形成している。具体的には、第２電極１６と光反射層１３の間の光学的距離（Ｌ）が、ほぼ下記式（１）を満たすように設定される。
（２Ｌ）／λ＋Φ／（２π）＝ｍ    ・・・（１）
（Ｌは光学的距離、λは取り出したい光の波長、ｍは整数、Φは電極における位相シフトである。）
光共振部を有する素子では、有機発光層１４で発生した光は、二つの光反射面（第２電極１６と光反射層１３）の間で反射を繰り返し、式（１）を満たす波長付近の光が強められ、結果として他の波長の光よりも強調されて素子の外に放出される（図１において光路Ａで表す）。
尚、光学的距離Ｌは、光の通過する媒体の屈折率ｎと実際の距離ＬＲとの積（ｎＬＲ）である。【００２５】
本実施形態においては、第１電荷輸送層１２の層間に光反射層１３を形成しているので、光反射層１３と第２電極１６で形成される光共振部の光学距離を変動することなく、第１電荷輸送層１２の膜厚を厚くできる。即ち、第１電荷輸送層１２のうち、第１電極１１と光反射層１３の間の部分の膜厚を厚くすることができる。そのため、第１電極１１と第２電極１６の間の距離を十分大きく保ち、両電極間の電気的ショートを防止することができる。【００２６】
本実施形態においては、さらに、第１電極１１と第２電極１６の間、及び／又は、第１電極１１と光反射層１３の間が光共振部を形成していてもよい。例えば、光反射層１３と第２電極１６で形成される光共振部の光学距離を式（１）のｍが０となるように設定し、第１電極１１と第２電極１６で形成される光共振部の光学距離を式（１）のｍが１となるように設定することができる。
この場合、有機発光層１４で発生した光は、第２電極１６と光反射層１３間の光共振部の他に、第１電極１１と第２電極１６の間の光共振部でも、式（１）を満たす波長付近の光が強められる（図１において光路Ｂで表す）。
このように設定することで、光反射層１３を形成しない素子と比べ、式（１）において、ｍ＝０の光共振部を有することから、光取出し効率のスペクトル半値幅を広げることができる。その結果、有機ＥＬ素子の発光効率を高めることができる。【００２７】
同様に、第１電極１１と光反射層１３の間が光共振部となっていてもよい。この場合における光路を図１のＣで表す。【００２８】
尚、本実施形態では、光反射層１３を第１電荷輸送層１２の層間に形成しているが、これに限られず、例えば、第２電荷輸送層１５の層間や、第１電荷輸送層１２と有機発光層１４の界面等に形成してもよい。
好ましくは、光反射層１３は、光反射性と導電性を有することから、有機発光層１４から１０ｎｍ以上離れた位置に配置することが好ましい。光反射層１３と有機発光層１４の間の距離が１０ｎｍ未満の場合、電子−正孔対のエネルギーを受け取った有機発光層１４中の双極子のエネルギーが、光反射層１３の導電性によって生じる鏡像力の影響を受けて減衰し、発光効率が損なわれるおそれがある。【００２９】
実施形態２
図２は、本発明の実施形態２の有機ＥＬ素子を示す概略図である。
有機ＥＬ素子２は、第１電荷輸送層１２を光反射層１３の上下で異なる材料より形成した（図２において、第１電荷輸送層１２ａ、第１電荷輸送層１２ｂ）他は、上述した有機ＥＬ素子１と同様である。従って、他の層の説明は省略する。【００３０】
光反射層１３と第２電極１６の間の距離を式（１）におけるｍが０の光共振部として機能させ、かつ第１電極１１と第２電極１６の間の距離を十分大きく保つと、第１電極１１と光反射層１３の間が高抵抗な層となり、有機ＥＬ素子の駆動電圧が高くなる。このため、本実施形態では、第１電極１１と光反射層１３との間に設けられる第１電荷輸送層１２ａを、高い電荷移動度を有するようにしている。
具体的に、第１電荷輸送層１２ａが正孔輸送層の場合、電界強度０．６（Ｖ／ｃｍ）付近における正孔移動度が、例えば、１０−３ｃｍ２／Ｖ・ｓ以上であることが好ましい。【００３１】
高い正孔移動度を示す材料の具体例としては、公知の正孔輸送性材料にアクセプター性化合物等の電荷生成機能を有する材料をドープしたものがある。
アクセプター性化合物の具体例としては、以下のａ〜ｇの材料が挙げられる。尚、正孔輸送性材料については後述する。【００３２】
ａ．Ａｕ、Ｐｔ、Ｗ，Ｉｒ、ＰＯＣｌ３、ＡｓＦ６、Ｃｌ、Ｂｒ、Ｉ等の無機材料
ｂ．ＴＣＮＱ（７，７，８，８−テトラシアノキノジメタン）、ＴＣＮＱＦ４（テトラフルオロテトラシアノキノジメタン）、ＴＣＮＥ（テトラシアノエチレン）、ＨＣＮＢ（ヘキサシアノブタジエン）、ＤＤＱ（ジシクロジシアノベンゾキノン）等のシアノ基を有する化合物
ｃ．ＴＮＦ（トリニトロフルオレノン）、ＤＮＦ（ジニトロフルオレノン）、ジシアノＴＣＮＱ等のニトロ基を有する化合物
ｄ．フルオラニル、クロラニル、ブロマニル等の有機材料が挙げられる。
ｅ．ホウ素含有アクセプターに代表されるルイス酸
ｆ．ケトン及びチオケトン
ｇ．カルボン酸金属塩などの有機塩【００３３】
第１電荷輸送層１２ａが電子輸送層の場合、高い電子移動度を示す材料の具体例としては、公知の電子輸送材料に、ドナー性化合物等の電荷生成機能を有する材料をドープしたものがある。
ドナー性化合物としては、以下のａ〜ｃの材料が挙げられる。尚、電子輸送性材料については後述する。【００３４】
ａ．アルカリ金属、アルカリ土類金属、希土類元素、Ａｌ、Ａｇ、Ｃｕ、Ｉｎ等の無機材料
ｂ．アニリン類、フェニレンジアミン類、ベンジジン類（Ｎ，Ｎ，Ｎ’，Ｎ’−テトラフェニルベンジジン、Ｎ，Ｎ’−ビス−（３−メチルフェニル）−Ｎ，Ｎ’−ビス−（フェニル）−ベンジジン、Ｎ，Ｎ’−ジ（ナフタレン−１−イル）−Ｎ，Ｎ’−ジフェニル−ベンジジン等）、トリフェニルアミン類（トリフェニルアミン、４，４’４”−トリス（Ｎ，Ｎ−ジフェニル−アミノ）−トリフェニルアミン、４，４’４”−トリス（Ｎ−３−メチルフェニル−Ｎ−フェニル−アミノ）−トリフェニルアミン、４，４’４”−トリス（Ｎ−（１−ナフチル）−Ｎ−フェニル−アミノ）−トリフェニルアミン等）、トリフェニルジアミン類（Ｎ，Ｎ’−ジ−（４−メチル−フェニル）−Ｎ，Ｎ’−ジフェニル−１，４−フェニレンジアミン）等の芳香族３級アミンを骨格にもつ化合物
ｃ．ピレン、ペリレン、アントラセン、テトラセン、ペンタセン等の縮合多環化合物（ただし、縮合多環化合物は置換基を有してもよい）、ＴＴＦ（テトラチアフルバレン）類等の有機材料
ｄ．Ｌｉキレート等アルカリ金属、アルカリ土類金属、希土類金属の錯体化合物【００３５】
実施形態３
図３は、本発明の実施形態３の有機ＥＬ素子を示す概略図である。
有機ＥＬ素子３は、第１電極１１、絶縁平坦化層２１、有機物層２０、第２電極１６をこの順に積層した構成を有する。即ち、第１電荷輸送層１２ａに代えて絶縁平坦化層２１を形成した他は、上述した実施形態２と同様である。従って、他の層の説明は省略する。本実施形態では、第１電極１１と光反射層１３が接続部２２にて電気的に接続されている。【００３６】
本実施形態では、第１電極１１と光反射層１３との間は絶縁平坦化層２１としてある。平坦化層２１は第１電極１１の表面粗さを小さくし、電極間のショートを防止するために設けられる。
さらに、素子の発光領域以外の部分で、第１電極１１と光反射層１３とが電気的に接続されている。第１電極１１と光反射層１３の接続は、一般的な方法、例えば、例えば、非発光領域にレジスト膜を形成したのちに電気絶縁膜を形成し、レジスト膜を剥離（リフトオフ）することによりビアホールを形成し、その後、蒸着法等によりビアホール内部に導電材料を充填することによって実施できる。
平坦化層２１の材質としては、第１電極１１の表面凹凸に対するカバレッジ性があれば有機物でも無機物でもよい。例えば、半導体分野で絶縁膜材料として用いられるＳｉＮ、ＳｉＯＮ等を化学蒸着法（ＣＶＤ法）により堆積させた膜を好適に用いることができる。【００３７】
以上、本発明の実施形態を説明したが、これら実施形態はトップエミッション型のＥＬ素子の例を示している。しかしながら、本発明はボトムエミッション型のＥＬ素子にも適用できる。具体的には、光反射性である第１電極１１と光透過性である第２電極１６とを置き換えて配置すればよい。
続いて、本発明の有機ＥＬ素子を形成する各部材について説明する。【００３８】
１．支持基板
支持基板は、第１電極の下方に配置され、有機ＥＬ素子やＴＦＴを支持するための部材である。そのため、機械的強度や、寸法安定性に優れていることが好ましい。このような基板として、具体的には、ガラス板、金属板、セラミックス基板、又はプラスチック板（ポリカーボネート樹脂、アクリル樹脂、塩化ビニル樹脂、ポリエチレンテレフタレート樹脂、ポリイミド樹脂、ポリエステル樹脂、エポキシ樹脂、フェノール樹脂、シリコン樹脂、フッ素樹脂等）等をあげることができる。【００３９】
また、これらの材料からなる基板は、カラー発光装置への水分の浸入を避けるために、さらに無機膜を形成したり、フッ素樹脂を塗布したりして、防湿処理や疎水性処理を施してあることが好ましい。特に、有機発光媒体層への水分の浸入を避けるために、基板における含水率及びガス透過係数を小さくすることが好ましい。具体的には、支持基板の含水率を０．０００１重量％以下の値及びガス透過係数を１×１０−１３ｃｃ・ｃｍ／ｃｍ２・ｓｅｃ・ｃｍＨｇ以下の値とすることがそれぞれ好ましい。尚、トップエミッション型のＥＬ素子の場合、支持基板と反対側、即ち第二の透明電極側からＥＬ発光を取り出すため、基板は必ずしも透明性を有する必要はない。【００４０】
２．第１電極及び第２電極
第１電極又は第２電極が陽極である場合、有機ＥＬ素子駆動用電源からの電圧を有機ＥＬ素子に供給し、かつ正孔注入層へ正孔を注入する機能が必要なため、低抵抗かつ高い仕事関数（例えば、４．０ｅＶ以上）を有する、金属、合金、電気電導性化合物又はこれらの混合物や積層体を使用することが好ましい。
具体的には、インジウムチンオキサイド（ＩＴＯ）、インジウム亜鉛オキサイド（ＩＺＯ）、ＣｕＩ（よう化銅）、ＳｎＯ２（酸化錫）、酸化亜鉛、金、白金、パラジウム、アルミニウム、クロム、ニッケル、ネオジウム等の１種を単独で、又は２種以上を組み合わせて使用することができる。【００４１】
第１電極又は第２電極が陰極として機能する場合、電子注入性が良好なように、仕事関数の小さい（例えば、４．０ｅＶ未満）金属、合金、電気電導性化合物又はこれらの混合物を使用することが好ましい。
具体的には、マグネシウム、アルミニウム、インジウム、リチウム、ナトリウム、カルシウム、セシウム、銀等の１種を単独で、又は２種以上を組み合わせて使用することができる。
また、これら金属と酸化アルミニウム等金属酸化物の超薄膜、リチウム、セシウム、カリウム等のアルカリ金属のハロゲン化物の超薄膜も使用できる。
陰極層の厚さは、特に制限されるものではないが、１０〜１，０００ｎｍの範囲内の値とするのが好ましく、１０〜２００ｎｍの範囲内の値とするのがより好ましい。【００４２】
尚、光を外部に取り出すため、陽極又は陰極の少なくとも一方が光透過性を有する必要がある。【００４３】
３．有機物層
有機物層は、主に、有機発光層、第１電荷輸送層及び第２電荷輸送層からなるが、これに限らず、必要に応じて付着改善層等の公知の機能層を有していてもよい。また、無機物からなる層を含んでいてもよい。
（３−１）有機発光層
有機発光層の材料としては、以下の３つの機能を併せ持つことが好ましい。
（ａ）電荷の注入機能：電界印加時に陽極、あるいは正孔注入層から正孔を注入することができる一方、陰極層、あるいは電子注入層から電子を注入することができる機能。
（ｂ）輸送機能：注入された正孔及び電子を電界の力で移動させる機能。
（ｃ）発光機能：電子と正孔の再結合の場を提供し、これらを発光につなげる機能
発光色は、可視光であれば特に限定はなく何色でも本発明の技術を適用することができる。また、有機発光層は単層構造でもよく、また、同色又は異色の発光層を２層以上積層した構成であってもよい。以下、各色の好ましい発光層材料について例示する。【００４４】
（Ａ）青色系発光層
青系発光層はホスト材料と青色系ドーパントを含む。
ホスト材料は、スチリル誘導体、アントラセン誘導体又は芳香族アミンであることが好ましい。スチリル誘導体は、ジスチリル誘導体、トリスチリル誘導体、テトラスチリル誘導体及びスチリルアミン誘導体の中から選ばれる少なくとも一種類であることが特に好ましい。アントラセン誘導体は、非対称アントラセン系化合物であることが好ましい。芳香族アミンは、芳香族置換された窒素原子を２〜４個有する化合物であることが好ましく、芳香族置換された窒素原子を２〜４個有し、かつアルケニル基を少なくとも一つ有する化合物が特に好ましい。
好適な非対称アントラセン系化合物として以下の式に示される化合物が挙げられる。これらの化合物の製造方法等は特願２００４−０４２６９４に記載されている。【００４５】
【化１】
2006098188.tif 000002
［式中、Ａｒは置換もしくは無置換の核炭素数１０〜５０の縮合芳香族基である。
Ａｒ’は置換もしくは無置換の核炭素数６〜５０のアリール基である。
Ｘは、置換もしくは無置換の核炭素数６〜５０のアリール基、置換もしくは無置換の核原子数５〜５０の芳香族複素環基、置換もしくは無置換の炭素数１〜５０のアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、カルボキシル基、ハロゲン原子、シアノ基、ニトロ基、ヒドロキシル基である。
ａ、ｂ及びｃは、それぞれ０〜４の整数であり、ｎは１〜３の整数である。］【００４６】
上記の式におけるＡｒの置換もしくは無置換の縮合芳香族基の例としては、１−ナフチル基、２−ナフチル基、１−アントリル基、２−アントリル基、９−アントリル基、１−フェナンスリル基、２−フェナンスリル基、３−フェナンスリル基、４−フェナンスリル基、９−フェナンスリル基、１−ナフタセニル基、２−ナフタセニル基、９−ナフタセニル基、１−ピレニル基、２−ピレニル基、４−ピレニル基、３−メチル−２−ナフチル基、４−メチル−１−ナフチル基、４−メチル−１−アントリル基等が挙げられる。【００４７】
上記の式におけるＡｒ’の置換もしくは無置換のアリール基、Ｘのアリール基、芳香族複素環基、アルキル基、アルコキシ基、アラルキル基、アリールオキシ基、アリールチオ基及びアルコキシカルボニル基の例としては、それぞれ以下の例が挙げられる。【００４８】
置換もしくは無置換のアリール基の例としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基等が挙げられる。【００４９】
置換もしくは無置換の芳香族複素環基の例としては、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル１−インドリル基、４−ｔ−ブチル１−インドリル基、２−ｔ−ブチル３−インドリル基、４−ｔ−ブチル３−インドリル基等が挙げられる。【００５０】
置換もしくは無置換のアルキル基の例としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基、シクロプロピル基、シクロブチル基、シクロペンチル基、シクロヘキシル基、４−メチルシクロヘキシル基、１−アダマンチル基、２−アダマンチル基、１−ノルボルニル基、２−ノルボルニル基等が挙げられる。【００５１】
置換もしくは無置換のアルコキシ基は−ＯＹと表され、Ｙの例としては、前記置換もしくは無置換のアルキル基と同様のものが挙げられる。
置換もしくは無置換のアラルキル基の例としては、前記置換もしくは無置換のアリール基で置換された前記置換もしくは無置換のアルキル基等が挙げられる。
置換もしくは無置換のアリールオキシ基は−ＯＹ’と表され、Ｙ’の例としては、前記置換もしくは無置換のアリール基と同様のものが挙げられる。
置換もしくは無置換のアリールチオ基は−ＳＹ’と表され、Ｙ’の例としては、前記置換もしくは無置換のアリール基と同様のものが挙げられる。
置換もしくは無置換のアルコキシカルボニル基は−ＣＯＯＹと表され、Ｙの例としては、前記置換もしくは無置換のアルキル基と同様のものが挙げられる。
ハロゲン原子としては、フッ素、塩素、臭素、ヨウ素等が挙げられる。【００５２】
【化２】
2006098188.tif 000003
［式中、Ａ1及びＡ2は、それぞれ独立に、置換もしくは無置換の核炭素数１０〜２０の縮合芳香族環基である。
Ａｒ1及びＡｒ2は、それぞれ独立に、水素原子、又は置換もしくは無置換の核炭素数６〜５０のアリール基である。
Ｒ1 〜Ｒ10は、それぞれ独立に、置換もしくは無置換の核炭素数６〜５０のアリール基、置換もしくは無置換の核原子数５〜５０の芳香族複素環基、置換もしくは無置換の炭素数１〜５０のアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、カルボキシル基、ハロゲン原子、シアノ基、ニトロ基、ヒドロキシル基である。
ただし、中心のアントラセンの９位及び１０位に、対称型となる基が結合する場合はない。］
上記の式におけるＡ1 及びＡ2
の置換もしくは無置換の縮合芳香族基の例としては、前記と同様の例が挙げられる。
上記の式におけるＡｒ1 及びＡｒ2 の置換もしくは無置換のアリール基の例としては、それぞれ前記と同様の例が挙げられる。
上記の式におけるＲ1 〜Ｒ10の置換もしくは無置換のアリール基、芳香族複素環基、アルキル基、アルコキシ基、アラルキル基、アリールオキシ基、アリールチオ基及びアルコキシカルボニル基の例としては、それぞれ前記と同様の例が挙げられる。【００５３】
【化３】
2006098188.tif 000004
［式中、Ａｒ1'及びＡｒ2'は、それぞれ独立に、置換もしくは無置換の核炭素数６〜５０のアリール基である。
Ｒ1〜Ｒ１０は、それぞれ独立に、置換もしくは無置換の核炭素数６〜５０のアリール基、置換もしくは無置換の核原子数５〜５０の芳香族複素環基、置換もしくは無置換の炭素数１〜５０のアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、カルボキシル基、ハロゲン原子、シアノ基、ニトロ基、ヒドロキシル基である。］
上記の式におけるＡｒ1'及びＡｒ2'の置換もしくは無置換のアリール基の例としては、それぞれ前記と同様の例が挙げられる。
上記の式におけるＲ1 〜Ｒ10の置換もしくは無置換のアリール基、芳香族複素環基、アルキル基、アルコキシ基、アラルキル基、アリールオキシ基、アリールチオ基及びアルコキシカルボニル基の例としては、それぞれ前記と同様の例が挙げられる。
また、上記の３つの式における、各基の置換基としては、ハロゲン原子、ヒドロキシル基、ニトロ基、シアノ基、アルキル基、アリール基、シクロアルキル基、アルコキシ基、芳香族複素環基、アラルキル基、アリールオキシ基、アリールチオ基、アルコキシカルボニル基、又はカルボキシル基等が挙げられる。【００５４】
青色系ドーパントとしては、青色系ドーパントは、スチリルアミン、アミン置換スチリル化合物、アミン置換縮合芳香族環及び縮合芳香族環含有化合物の中から選ばれる少なくとも一種類であることが好ましい。そのとき、青色系ドーパントは異なる複数の化合物から構成されていもよい。上記スチリルアミン及びアミン置換スチリル化合物としては、例えば下記式（１），（２）で示される化合物が、上記縮合芳香族環含有化合物としては、例えば下記式（３）で示される化合物が挙げられる。【００５５】
【化４】
2006098188.tif 000005
【００５６】
〔式中、Ａｒ３、Ａｒ４及びＡｒ５は、それぞれ独立に、炭素原子数６〜４０の置換もしくは無置換の芳香族基を示し、それらの中の少なくとも一つはスチリル基を含み、ｐは１〜３の整数を示す。〕【００５７】
【化５】
2006098188.tif 000006
【００５８】
〔式中、Ａｒ６及びＡｒ７は、それぞれ独立に、炭素原子数６〜３０のアリーレン基、Ｅ１及びＥ２は、それぞれ独立に、炭素原子数６〜３０のアリール基もしくはアルキル基、水素原子又はシアノ基を示し、ｑは１〜３の整数を示す。Ｕ及び／又はＶはアミノ基を含む置換基であり、該アミノ基がアリールアミノ基であると好ましい。〕【００５９】
【化６】
2006098188.tif 000007
【００６０】
〔式中、Ａは炭素原子数１〜１６のアルキル基もしくはアルコキシ基、炭素原子数６〜３０の置換もしくは未置換のアリール基、炭素原子数６〜３０の置換もしくは未置換のアルキルアミノ基、又は炭素原子数６〜３０の置換もしくは未置換のアリールアミノ基、Ｂは炭素原子数１０〜４０の縮合芳香族環基を示し、ｒは１〜４の整数を示す。〕【００６１】
（Ｂ）緑色系発光層
緑色系発光層はホスト材料と緑色系ドーパントを含む。
ホスト材料としては、青色系発光層で使用するホスト材料と同一のものを使用することが好ましい。【００６２】
ドーパントとしては、特に制限はないが、例えばヨーロッパ公開特許第０２８１３８１号公報、公開公報２００３−２４９３７２号公報等に開示されているクマリン誘導体や、置換アントラセン構造とアミン構造が連結した芳香族アミン誘導体等を用いることができる。【００６３】
（Ｃ）橙色〜赤色系発光層
橙色〜赤色系発光層はホスト材料と橙色〜赤色系ドーパントを含む。
ホスト材料としては、青色系発光層で使用するホスト材料と同一のものを使用することが好ましい。【００６４】
ドーパントとしては、少なくとも一つのフルオランテン骨格又はペリレン骨格を有する蛍光性化合物が使用でき、例えば下記式【００６５】
【化７】
2006098188.tif 000008
【００６６】
〔式中、Ｘ２１〜Ｘ２４は、それぞれ独立に、炭素原子数１〜２０のアルキル基、置換もしくは無置換の炭素原子数６〜３０のアリール基であり、Ｘ２１とＸ２２及び／又はＸ２３とＸ２４は、炭素−炭素結合又は−Ｏ−、−Ｓ−を介して結合していてもよい。Ｘ２５〜Ｘ３６は、水素原子、直鎖、分岐もしくは環状の炭素原子数１〜２０のアルキル基、直鎖、分岐もしくは環状の炭素原子数１〜２０のアルコキシ基、置換もしくは無置換の炭素原子数６〜３０のアリール基、置換もしくは無置換の炭素原子数６〜３０のアリールオキシ基、置換もしくは無置換の炭素原子数６〜３０のアリールアミノ基、置換もしくは無置換の炭素原子数１〜３０のアルキルアミノ基、置換もしくは無置換の炭素原子数７〜３０のアリールアルキルアミノ基又は置換もしくは無置換炭素原子数８〜３０のアルケニル基であり、隣接する置換基及びＸ２５〜Ｘ３６は結合して環状構造を形成していてもよい。各式中の置換基Ｘ２５〜Ｘ３６の少なくとも一つがアミン又はアルケニル基を含有すると好ましい。〕【００６７】
有機発光層の厚さについては、好ましくは５ｎｍ〜５μｍの範囲内で設定することができる。この理由は、有機発光層の厚さが５ｎｍ未満となると、発光輝度や耐久性が低下する場合があり、一方、有機発光層の厚さが５μｍを超えると、印加電圧の値が高くなる場合があるためである。従って有機発光層の厚さを１０ｎｍ〜３μｍの範囲内とすることがより好ましく、２０ｎｍ〜１μｍの範囲内の値とすることがさらに好ましい。【００６８】
（３−２）第１電荷輸送層及び第２電荷輸送層
第１電荷輸送層又は第２電荷輸送層は、正孔輸送層又は電子輸送層のいずれかであり、上述したように、第１電極が陽極であり、第２電極が陰極の場合は、第１電荷輸送層は正孔輸送層、第２電荷輸送層は電子輸送層として機能する。逆に、第１電極が陰極、第２電極が陽極の場合は、第１電荷輸送層は電子輸送層、第２電荷輸送層は正孔輸送層として機能する。
尚、第１電荷輸送層及び第２電荷輸送層は、それぞれ単層構造でもよく、又は２層以上の積層構造であってもよい。例えば、電荷輸送層を正孔（電子）輸送層と正孔（電子）注入層の２層構造としてもよい【００６９】
正孔輸送層の材料としては、従来より光伝導材料の正孔輸送材料として慣用されているものや有機ＥＬ素子の正孔輸送層に使用されている公知のものの中から任意のものを選択して用いることができる。正孔輸送層の材料は、正孔の輸送、電子の障壁性のいづれかを有するものであり、有機物、あるいは無機物のどちらでもよい。【００７０】
正孔輸送層は、より低い電界強度で正孔を発光層に輸送する材料が好ましい。即ち、正孔の移動度が、１０４〜１０６Ｖ／ｃｍの電界印加時に、１０−４ｃｍ２／Ｖ・秒以上であると好ましい。【００７１】
具体例としては、トリアゾール誘導体（米国特許３，１１２，１９７号明細書等参照）、オキサジアゾール誘導体（米国特許３，１８９，４４７号明細書等参照）、イミダゾール誘導体（特公昭３７−１６０９６号公報等参照）、ポリアリールアルカン誘導体（米国特許３，６１５，４０２号明細書、同第３，８２０，９８９号明細書、同第３，５４２，５４４号明細書、特公昭４５−５５５号公報、同５１−１０９８３号公報、特開昭５１−９３２２４号公報、同５５−１７１０５号公報、同５６−４１４８号公報、同５５−１０８６６７号公報、同５５−１５６９５３号公報、同５６−３６６５６号公報等参照）、ピラゾリン誘導体及びピラゾロン誘導体（米国特許第３，１８０，７２９号明細書、同第４，２７８，７４６号明細書、特開昭５５−８８０６４号公報、同５５−８８０６５号公報、同４９−１０５５３７号公報、同５５−５１０８６号公報、同５６−８００５１号公報、同５６−８８１４１号公報、同５７−４５５４５号公報、同５４−１１２６３７号公報、同５５−７４５４６号公報等参照）、フェニレンジアミン誘導体（米国特許第３，６１５，４０４号明細書、特公昭５１−１０１０５号公報、同４６−３７１２号公報、同４７−２５３３６号公報、特開昭５４−５３４３５号公報、同５４−１１０５３６号公報、同５４−１１９９２５号公報等参照）、アリールアミン誘導体（米国特許第３，５６７，４５０号明細書、同第３，１８０，７０３号明細書、同第３，２４０，５９７号明細書、同第３，６５８，５２０号明細書、同第４，２３２，１０３号明細書、同第４，１７５，９６１号明細書、同第４，０１２，３７６号明細書、特公昭４９−３５７０２号公報、同３９−２７５７７号公報、特開昭５５−１４４２５０号公報、同５６−１１９１３２号公報、同５６−２２４３７号公報、西独特許第１，１１０，５１８号明細書等参照）、アミノ置換カルコン誘導体（米国特許第３，５２６，５０１号明細書等参照）、オキサゾール誘導体（米国特許第３，２５７，２０３号明細書等に開示のもの）、スチリルアントラセン誘導体（特開昭５６−４６２３４号公報等参照）、フルオレノン誘導体（特開昭５４−１１０８３７号公報等参照）、ヒドラゾン誘導体（米国特許第３，７１７，４６２号明細書、特開昭５４−５９１４３号公報、同５５−５２０６３号公報、同５５−５２０６４号公報、同５５−４６７６０号公報、同５５−８５４９５号公報、同５７−１１３５０号公報、同５７−１４８７４９号公報、特開平２−３１１５９１号公報等参照）、スチルベン誘導体（特開昭６１−２１０３６３号公報、同第６１−２２８４５１号公報、同６１−１４６４２号公報、同６１−７２２５５号公報、同６２−４７６４６号公報、同６２−３６６７４号公報、同６２−１０６５２号公報、同６２−３０２５５号公報、同６０−９３４５５号公報、同６０−９４４６２号公報、同６０−１７４７４９号公報、同６０−１７５０５２号公報等参照）、シラザン誘導体（米国特許第４，９５０，９５０号明細書）、ポリシラン系（特開平２−２０４９９６号公報）、アニリン系共重合体（特開平２−２８２２６３号公報）、特開平１−２１１３９９号公報に開示されている導電性高分子オリゴマー（特にチオフェンオリゴマー）等を挙げることができる。【００７２】
電子輸送層の材料としては、陰極より注入された電子を発光層に伝達する機能を有していればよく、その材料としては従来公知の化合物の中から任意のものを選択して用いることができる。
電子輸送層は数ｎｍ〜数μｍの膜厚で適宜選ばれるが、１０４〜１０６Ｖ／ｃｍの電界印加時に電子移動度が１０−５ｃｍ２／Ｖｓ以上であるものが好ましい。【００７３】
電子輸送層に用いられる材料としては、８−ヒドロキシキノリン又はその誘導体の金属錯体が好適である。
上記８−ヒドロキシキノリン又はその誘導体の金属錯体の具体例としては、オキシン（一般に８−キノリノール又は８−ヒドロキシキノリン）のキレートを含む金属キレートオキシノイド化合物（例えば、Ａｌｑ）が挙げられる。【００７４】
一方、オキサジアゾール誘導体としては、下記の式で表される電子伝達化合物が挙げられる。
【化８】
2006098188.tif 000009
（式中、Ａｒ５’，Ａｒ６’，Ａｒ７’，Ａｒ９’，Ａｒ１０’，Ａｒ１３’はそれぞれ置換又は無置換のアリール基を示し、それぞれ互いに同一であっても異なっていてもよい。またＡｒ８’，Ａｒ１１’，Ａｒ１２’は置換又は無置換のアリーレン基を示し、それぞれ同一であっても異なっていてもよい）【００７５】
ここでアリール基としてはフェニル基、ビフェニル基、アントラニル基、ペリレニル基、ピレニル基が挙げられる。またアリーレン基としてはフェニレン基、ナフチレン基、ビフェニレン基、アントラニレン基、ペリレニレン基、ピレニレン基等が挙げられる。また置換基としては炭素数１〜１０のアルキル基、炭素数１〜１０のアルコキシ基又はシアノ基等が挙げられる。この電子伝達化合物は薄膜形成性のものが好ましい。【００７６】
上記電子伝達性化合物の具体例としては下記のものを挙げることができる。
【化９】
2006098188.tif 000010
Ｍｅはメチル基であり、ｔＢｕはｔブチル基である。【００７７】
下記式で表される含窒素複素環誘導体
【化１０】
2006098188.tif 000011
式中、Ａ３’〜Ａ５’は、窒素原子又は炭素原子である。
Ｒは、置換基を有していてもよい炭素数６〜６０のアリール基、置換基を有していてもよい炭素数３〜６０のヘテロアリール基、炭素数１〜２０のアルキル基、炭素数１〜２０のハロアルキル基、炭素数１〜２０のアルコキシ基であり、ｎは０から５の整数であり、ｎが２以上の整数であるとき、複数のＲは互いに同一又は異なっていてもよい。
また、隣接する複数のＲ基同士で互いに結合して、置換又は未置換の炭素環式脂肪族環、あるいは、置換又は未置換の炭素環式芳香族環を形成していてもよい。
Ａｒ１４は、置換基を有していてもよい炭素数６〜６０のアリール基、置換基を有していてもよい炭素数３〜６０のヘテロアリール基である。
Ａｒ１５は、水素原子、炭素数１〜２０のアルキル基、炭素数１〜２０のハロアルキル基、炭素数１〜２０のアルコキシ基、置換基を有していてもよい炭素数６〜６０のアリール基、置換基を有していてもよい炭素数３〜６０のヘテロアリール基である。
ただし、Ａｒ１４、Ａｒ１５のいずれか一方は置換基を有していてもよい炭素数１０〜６０の縮合環基、置換基を有していてもよい炭素数３〜６０のヘテロ縮合環基である。
Ｌ１、Ｌ２は、それぞれ単結合、置換基を有していてもよい炭素数６〜６０の縮合環、置換基を有していてもよい炭素数３〜６０のヘテロ縮合環又は置換基を有していてもよいフルオレニレン基である。【００７８】
下記式で表される含窒素複素環誘導体
ＨＡｒ−Ｌ３−Ａｒ１６−Ａｒ１７
（式中、ＨＡｒは、置換基を有していても良い炭素数３〜４０の含窒素複素環であり、
Ｌ３は、単結合、置換基を有していてもよい炭素数６〜６０のアリーレン基、置換基を有していてもよい炭素数３〜６０のヘテロアリーレン基又は置換基を有していてもよいフルオレニレン基であり、
Ａｒ１６は、置換基を有していてもよい炭素数６〜６０の２価の芳香族炭化水素基であり、
Ａｒ１７は、置換基を有していてもよい炭素数６〜６０のアリール基又は、
置換基を有していてもよい炭素数３〜６０のヘテロアリール基である。）【００７９】
特開平第０９−０８７６１６号公報に示されている、下記式で表されるシラシクロペンタジエン誘導体を用いた電界発光素子
【化１１】
2006098188.tif 000012
（式中、Ｑ１及びＱ２は、それぞれ独立に炭素数１から６までの飽和若しくは不飽和の炭化水素基、アルコキシ基、アルケニルオキシ基、アルキニルオキシ基、ヒドロキシ基、置換若しくは無置換のアリール基、置換若しくは無置換のヘテロ環又はＱ１とＱ２が結合して飽和又は不飽和の環を形成した構造であり、Ｒ１１〜Ｒ１４は、それぞれ独立に水素、ハロゲン、置換もしくは無置換の炭素数１から６までのアルキル基、アルコキシ基、アリールオキシ基、パーフルオロアルキル基、パーフルオロアルコキシ基、アミノ基、アルキルカルボニル基、アリールカルボニル基、アルコキシカルボニル基、アリールオキシカルボニル基、アゾ基、アルキルカルボニルオキシ基、アリールカルボニルオキシ基、アルコキシカルボニルオキシ基、アリールオキシカルボニルオキシ基、スルフィニル基、スルフォニル基、スルファニル基、シリル基、カルバモイル基、アリール基、ヘテロ環基、アルケニル基、アルキニル基、ニトロ基、ホルミル基、ニトロソ基、ホルミルオキシ基、イソシアノ基、シアネート基、イソシアネート基、チオシアネート基、イソチオシアネート基もしくはシアノ基又は隣接した場合には置換若しくは無置換の環が縮合した構造である。）【００８０】
特開平第０９−１９４４８７号公報に示されている下記式で表されるシラシクロペンタジエン誘導体
【化１２】
2006098188.tif 000013
（式中、Ｑ３及びＱ４は、それぞれ独立に炭素数１から６までの飽和もしくは不飽和の炭化水素基、アルコキシ基、アルケニルオキシ基、アルキニルオキシ基、置換もしくは無置換のアリール基、置換もしくは無置換のヘテロ環又はＱ３とＱ４が結合して飽和もしくは不飽和の環を形成した構造であり、Ｒ１５〜Ｒ１８は、それぞれ独立に水素、ハロゲン、置換もしくは無置換の炭素数１から６までのアルキル基、アルコキシ基、アリールオキシ基、パーフルオロアルキル基、パーフルオロアルコキシ基、アミノ基、アルキルカルボニル基、アリールカルボニル基、アルコキシカルボニル基、アリールオキシカルボニル基、アゾ基、アルキルカルボニルオキシ基、アリールカルボニルオキシ基、アルコキシカルボニルオキシ基、アリールオキシカルボニルオキシ基、スルフィニル基、スルフォニル基、スルファニル基、シリル基、カルバモイル基、アリール基、ヘテロ環基、アルケニル基、アルキニル基、ニトロ基、ホルミル基、ニトロソ基、ホルミルオキシ基、イソシアノ基、シアネート基、イソシアネート基、チオシアネート基、イソチオシアネート基、もしくはシアノ基又は隣接した場合には置換もしくは無置換の環が縮合した構造である（但し、Ｒ１５及びＲ１８がフェニル基の場合、Ｑ３及びＱ４は、アルキル基及びフェニル基ではなく、Ｒ１５及びＲ１８がチエニル基の場合、Ｑ３及びＱ４は、一価炭化水素基を、Ｒ１６及びＲ１７は、アルキル基、アリール基、アルケニル基又はＲ１６とＲ１７が結合して環を形成する脂肪族基を同時に満たさない構造であり、Ｒ１５及びＲ１８がシリル基の場合、Ｒ１６、Ｒ１７、Ｑ３及びＱ４は、それぞれ独立に、炭素数１から６の一価炭化水素基又は水素原子でなく、Ｒ１５及びＲ１６でベンゼン環が縮合した構造の場合、Ｑ３及びＱ４は、アルキル基及びフェニル基ではない。））【００８１】
特再第２０００−０４０５８６号公報に示されている下記式で表されるボラン誘導体
【化１３】
2006098188.tif 000014
（式中、Ｒ１９〜Ｒ２６及びＱ８は、それぞれ独立に、水素原子、飽和もしくは不飽和の炭化水素基、芳香族基、ヘテロ環基、置換アミノ基、置換ボリル基、アルコキシ基又はアリールオキシ基を示し、Ｑ５、Ｑ６及びＱ７は、それぞれ独立に、飽和もしくは不飽和の炭化水素基、芳香族基、ヘテロ環基、置換アミノ基、アルコキシ基又はアリールオキシ基を示し、Ｑ７とＱ８の置換基は相互に結合して縮合環を形成してもよく、ｒは１〜３の整数を示し、ｒが２以上の場合、Ｑ７は異なってもよい。但し、ｒが１、Ｑ５、Ｑ６及びＲ２０がメチル基であって、Ｒ２６が水素原子又は置換ボリル基の場合、及びｒが３でＱ７がメチル基の場合を含まない。）【００８２】
特開平１０−０８８１２１に示されている下記式で示される化合物
【化１４】
2006098188.tif 000015
［式中、Ｑ９及びＱ１０は、それぞれ独立に、下記式で示される配位子を表し、Ｌ４は、ハロゲン原子、置換もしくは未置換のアルキル基、置換もしくは未置換のシクロアルキル基、置換もしくは未置換のアリール基、置換もしくは未置換の複素環基、−ＯＲ２７（Ｒ２７は水素原子、置換もしくは未置換のアルキル基、置換もしくは未置換のシクロアルキル基、置換もしくは未置換のアリール基、置換もしくは未置換の複素環基である。）又は−Ｏ−Ｇａ−Ｑ１１（Ｑ１２）（Ｑ１１及びＱ１２は、Ｑ９及びＱ１０と同じ意味を表す。）で示される配位子を表す。］【００８３】
【化１５】
2006098188.tif 000016
（式中、環Ａ４およびＡ５は、置換基を有してよい互いに縮合した６員アリール環構造である。）【００８４】
この金属錯体はｎ型半導体としての性質が強く、電子注入能力が大きい。さらには、錯体形成時の生成エネルギーも低いために、形成した金属錯体の金属と配位子との結合性も強固になり、発光材料としての蛍光量子効率も大きくなっている。【００８５】
上記式の配位子を形成する環Ａ４及びＡ５の置換基の具体的な例を挙げると、塩素、臭素、ヨウ素、フッ素のハロゲン原子、メチル基、エチル基、プロピル基、ブチル基、ｓｅｃ−ブチル基、ｔｅｒｔ−ブチル基、ペンチル基、ヘキシル基、ヘプチル基、オクチル基、ステアリル基、トリクロロメチル基等の置換もしくは未置換のアルキル基、フェニル基、ナフチル基、３−メチルフェニル基、３−メトキシフェニル基、３−フルオロフェニル基、３−トリクロロメチルフェニル基、３−トリフルオロメチルフェニル基、３−ニトロフェニル基等の置換もしくは未置換のアリール基、メトキシ基、ｎ−ブトキシ基、ｔｅｒｔ−ブトキシ基、トリクロロメトキシ基、トリフルオロエトキシ基、ペンタフルオロプロポキシ基、２，２，３，３−テトラフルオロプロポキシ基、１，１，１，３，３，３−ヘキサフルオロ−２−プロポキシ基、６−（パーフルオロエチル）ヘキシルオキシ基等の置換もしくは未置換のアルコキシ基、フェノキシ基、ｐ−ニトロフェノキシ基、ｐ−ｔｅｒｔ−ブチルフェノキシ基、３−フルオロフェノキシ基、ペンタフルオロフェニル基、３−トリフルオロメチルフェノキシ基等の置換もしくは未置換のアリールオキシ基、メチルチオ基、エチルチオ基、ｔｅｒｔ−ブチルチオ基、ヘキシルチオ基、オクチルチオ基、トリフルオロメチルチオ基等の置換もしくは未置換のアルキルチオ基、フェニルチオ基、ｐ−ニトロフェニルチオ基、ｐｔｅｒｔ−ブチルフェニルチオ基、３−フルオロフェニルチオ基、ペンタフルオロフェニルチオ基、３−トリフルオロメチルフェニルチオ基等の置換もしくは未置換のアリールチオ基、シアノ基、ニトロ基、アミノ基、メチルアミノ基、ジエチルアミノ基、エチルアミノ基、ジエチルアミノ基、ジプロピルアミノ基、ジブチルアミノ基、ジフェニルアミノ基等のモノ又はジ置換アミノ基、ビス（アセトキシメチル）アミノ基、ビス（アセトキシエチル）アミノ基、ビスアセトキシプロピル）アミノ基、ビス（アセトキシブチル）アミノ基等のアシルアミノ基、水酸基、シロキシ基、アシル基、メチルカルバモイル基、ジメチルカルバモイル基、エチルカルバモイル基、ジエチルカルバモイル基、プロイピルカルバモイル基、ブチルカルバモイル基、フェニルカルバモイル基等のカルバモイル基、カルボン酸基、スルフォン酸基、イミド基、シクロペンタン基、シクロヘキシル基等のシクロアルキル基、フェニル基、ナフチル基、ビフェニル基、アントラニル基、フェナントリル基、フルオレニル基、ピレニル基等のアリール基、ピリジニル基、ピラジニル基、ピリミジニル基、ピリダジニル基、トリアジニル基、インドリニル基、キノリニル基、アクリジニル基、ピロリジニル基、ジオキサニル基、ピペリジニル基、モルフォリジニル基、ピペラジニル基、トリアチニル基、カルバゾリル基、フラニル基、チオフェニル基、オキサゾリル基、オキサジアゾリル基、ベンゾオキサゾリル基、チアゾリル基、チアジアゾリル基、ベンゾチアゾリル基、トリアゾリル基、イミダゾリル基、ベンゾイミダゾリル基、プラニル基等の複素環基等がある。また、以上の置換基同士が結合してさらなる６員アリール環もしくは複素環を形成しても良い。【００８６】
４．光反射層
光反射層は、その一面から電荷を受け取り、他の面から電荷を放出する機能を有することから、光反射性と同時に導電性のあることが必要である。そのため、光反射層は金属膜や半導体膜であることが好ましい。この中で、青色から赤色に至る可視光領域の広い範囲で高い反射率を実現できるという観点で、金属膜が好ましい。
金属膜の反射率は、その膜厚ｄ、複素屈折率ｎ−ｉ・κ、表面粗さ（ＲＭＳ粗さ）σで決まる。好ましい金属膜の材料としては、複素屈折率の実部ｎ、虚部κ（光吸収係数に相当）ともに小さいものが好ましい。具体的には、Ａｕ，Ａｇ，Ｃｕ，Ｍｇ，Ａｌ，Ｎｉ，Ｐｄ及びこれらの合金等を挙げることができる。膜厚ｄが薄い場合、光が透過してしまい反射率が小さくなる。
使用する金属種の複素屈折率虚部κの値にもよるが、光反射層の膜厚としては５ｎｍ以上であることが好ましい。
また、表面粗さσが大きい場合、光が乱反射し有機ＥＬ素子の発光面と垂直な方向へ反射される成分が少なくなるため、表面粗さσとしては、１０ｎｍ未満であることが好ましく、５ｎｍ未満であることがより好ましい。【００８７】
５．ガスバリア層
有機発光層内部への水分や酸素侵入を防止するために、第２電極を覆うように、ガスバリア層を設けることが好ましい。ガスバリア層は、通常、透明絶縁体からなり、具体的には、乾燥剤、ドライガス、フッ化炭化水素等の不活性液体を封入した構成であることが好ましい。また、防湿性に優れた材料であれば、無機酸化物層や無機窒化物層、無機酸窒化物層であることが好ましい。例えば、シリカ、アルミナ、ＡｌＯＮ、ＳｉＡｌＯＮ，ＳｉＮｘ等が挙げられる。
[実施例]【００８８】
以下、本発明を実施例によってさらに具体的に説明する。
実施例１
１５０ｍｍ×１５０ｍｍ×０．７ｍｍの支持基板上に、ＩＴＯをスパッタリングにより１５０ｎｍの厚みになるように成膜し、さらに、アルミニウムをスパッタリングにより１００ｎｍの厚みになるように成膜した。このＩＴＯ／アルミニウム膜は、第１電極として機能する。
この第１電極付き基板をイソプロピルアルコール中で超音波洗浄を５分間行った後、ＵＶオゾン洗浄を３０分間行った。洗浄後の第１電極付き基板を真空蒸着装置の基板ホルダーに装着した。尚、予め、それぞれのモリブテン製の加熱ボートに、正孔輸送材料として４，４’−ビス［Ｎ−（１−ナフチル）−Ｎ−フェニルアミノ］ビフェニル（ＮＰＤ）を、アクセプター性化合物としてテトラフルオロテトラシアノキノジメタン(ＴＣＮＱＦ４)を、光反射層の材料としてＡｇを、発光材料のホストとして下記化合物（ＢＨ）を、青色発光ドーパントとして下記化合物（ＢＤ）を、電子輸送材料としてトリス（８−キノリノール）アルミニウム（Ａｌｑ）を、電子注入材料としてＬｉＦを、陰極材料としてＭｇ及びＡｇを、それぞれ装着し、さらに、正孔注入補助材料及び陰極の取出し電極としてＩＴＯターゲットを別のスパッタリング槽に装着した。【００８９】
【化１６】
2006098188.tif 000017
【００９０】
まず、正孔注入補助層として、ＩＴＯをスパッタリングにより１ｎｍ製膜した。次に、正孔輸送層として機能するＮＰＤ：ＴＣＮＱＦ４共蒸着膜を、１００：１の膜厚比となるよう、膜厚１３０ｎｍに共蒸着した。ＮＰＤ膜の成膜に続けて、光反射層として機能するＡｇ膜を膜厚５ｎｍで蒸着した。Ａｇ膜の成膜に続けて、正孔輸送層として機能するＮＰＤ膜を膜厚２０ｎｍで蒸着した。ＮＰＤ膜に続けて、青色発光層として、化合物ＢＨと化合物ＢＤを１００：５の膜厚比となるように膜厚３０ｎｍで共蒸着した。この膜上に電子輸送層として、Ａｌｑ膜を膜厚２０ｎｍで蒸着した。【００９１】
尚、有機発光層の蛍光スペクトルを以下の方法により測定した。
０．７ｍｍ厚のガラス基板上に、青色発光層として、化合物ＢＨと化合物ＢＤを１００：５の膜厚比となるように膜厚１００ｎｍで共蒸着し、波長４１０ｎｍの単色光を青色発光層表面に照射したところ青色の蛍光を発した。この蛍光を、分光光度計に測定したところ、蛍光のピーク波長は４５４ｎｍであった。【００９２】
この後、電子注入層として、ＬｉＦを膜厚１ｎｍで蒸着し、この膜上に、ＡｇとＭｇを成膜速度比を１：９として１０ｎｍ蒸着し、さらにＩＴＯを１００ｎｍの厚みでスパッタリング成膜した。ＬｉＦ／Ｍｇ：Ａｇ／ＩＴＯ積層膜は、第２電極として機能する。
以上の工程により、光反射層と第２電極（陰極）の間（光学距離１３２ｎｍ）、及び第１電極と第２電極の間（光学距離３８４ｎｍ）が共振部となっている有機ＥＬ素子を作製した。【００９３】
実施例２
光反射層として機能するＡｇ膜の厚みを１０ｎｍとしたこと以外は、実施例１と同様にして有機ＥＬ素子を作製した。【００９４】
実施例３
中間光反射層として機能するＡｇ膜の厚みを３５ｎｍとしたこと以外は、実施例１と同様にして有機ＥＬ素子を作製した。【００９５】
実施例４
実施例１と同様に、ガラス基板上に第１電極としてＩＴＯ／アルミニウム膜を成膜した。
次いで、ネガ型レジストＩＣ２８Ｔ−３（富士フィルムオーリン（株）製）をスピンコートし、フォトマスクを介して紫外線を露光した後、現像液としてキシレンを用いて、未露光部を現像した。その後、１６０℃、１０分の条件でポストベーク処理し、有機ＥＬ素子の非発光領域となる部分にレジストパターンを得た。【００９６】
このレジストパターン付き基板をイソプロピルアルコール中で超音波洗浄を５分間行った後、ＵＶオゾン洗浄を１０分間行った。
次に、このレジストパターンの上からＣＶＤ法によりＳｉＯＮ膜を厚み３００ｎｍで成膜した。
その後、剥離液（長瀬産業（株）：Ｎ３０３）を用いてネガ型レジストを除去し、電気絶縁層に囲まれたビアホールを第１電極上に形成した。【００９７】
次いで、ビアホールに対応する部分にのみ開口部を有するマスクを通してＡｇを蒸着してビアホール内部を充填し、さらに、そのマスクを外して、光反射層として機能するＡｇ膜を５０ｎｍの厚みで成膜した。
その後は、実施例１と同様にして正孔輸送層、青色発光層、電子輸送層、第２電極を形成して、光反射層と第２電極（陰極）の間（光学距離１３２ｎｍ）のみが共振部となっている有機ＥＬ素子を作製した。【００９８】
比較例１
光反射層として機能するＡｇ膜を成膜しなかったこと以外は、実施例１と同様にして有機ＥＬ素子を作製した。【００９９】
評価例
上記の各実施例で作製した有機ＥＬ素子の光反射層の反射率を測定した。具体的には、０．７ｍｍ厚みのガラス基板上にＡｇ膜を、それぞれ５ｎｍ（実施例１）、１０ｎｍ（実施例２）、３５ｎｍ（実施例３）、５０ｎｍ（実施例４）だけ成膜し、それぞれの基板のＡｇ膜面の反射率を測定した。
その結果、青色発光層で発生する青色蛍光のピーク波長（４５４ｎｍ）に対する反射率は、それぞれ、５．８％、１０．７％、５３．５％、７２．９％であった。【０１００】
有機ＥＬ素子の発光性能評価
実施例１〜４及び比較例１で作製した有機ＥＬ素子の第１電極（陽極）と第２電極（陰極）との間に、電流密度１０ｍＡ／ｃｍ２の電流を通電し、分光放射輝度計ＣＳ１０００Ａ（コニカミノルタ社製）にてＣＩＥ１９３１色度と発光効率（単位：ｃｄ／Ａ）を測定した。結果を表１に示す。【０１０１】
【表１】
2006098188.tif 000018
【０１０２】
表１の結果から、比較例１の発光効率が３．３９ｃｄ／Ａであるのに比べ、本発明の素子は、同じ青色色度の範囲において高い発光効率を示すことが確認できた。
【産業上の利用可能性】
【０１０３】
本発明の有機ＥＬ素子は、民生用ＴＶ、大型表示ディスプレイ、携帯電話用表示画面等の各種表示装置の表示画面に用いることができる。
【図１】
2006098188.tif 000019
【図２】
2006098188.tif 000020
【図３】
2006098188.tif 000021
【図４】
2006098188.tif 000022
【図５】
2006098188.tif 000023
【図６】
2006098188.tif 000024
【国際調査報告】
2006098188.tif 000025
2006098188.tif 000026
2006098188.tif 000027
2006098188.tif 000028